СПОСОБ МОДИФИКАЦИИ ПОЛИМЕРОВ

1. Способ модификации полимеров, включающий обработку изделия из полимера смесью элементного фтора с инертным газом не менее чем в две стадии, отличающийся тем, что, с целью уменьшения проницаемости по топливам и органическим растворителям, повышения химической стойкости и эксплуатационных свойств без существенного изменения технологии изготовления изделий из полимеров, уменьшения удельного расхода реагента на модификацию, обрабатывают изделия в виде пленок, пластин, стержней, емкостей и труб сначала растворителем, затем сушат, вводят во внутреннюю полость при обработке изделий в виде емкостей и труб меньшие по габаритным размерам и аналогичные по форме изделия, химически не взаимодействующие с элементным фтором, внутренние объемы которых герметизируют, потом обрабатывают смесью инертного газа с элементным фтором концентрации 2-5 об.% в течение 1-10 мин, а затем той же смесью с концентрацией элементного фтора 6-30 об.% в течение 10-300 мин, одновременно с последней операцией осуществляют обратимую деформацию изгиба изделий относительно их продольной оси попеременно в двух противоположных направлениях.
2. Способ по п.1, отличающийся тем, что обработке подвергают полимеры, выбранные из группы: полиэтилен, полипропилен, их сополимеры с винилацетатом и винилхлоридом, поливинилфторид, поливинилиденфторид и их сополимеры, эластомеры на основе натурального каучука, полизопренового, бутадиенового, бутадиеннитрильного, полихропренового, бутилкаучука, этиленпропиленового сополимера, фторкаучука.
3. Способ по п.1, отличающийся тем, что обработку проводят при температуре 15-100°С, преимущественно при 20-30°С.
4. Способ по п.1, отличающийся тем, что одновременно осуществляют обратимую деформацию изгиба изделий в диапазоне 5-30% относительно их продольной оси попеременно сначала в двух противоположных направлениях, а затем с поворотом на 90° также в двух противоположных направлениях.
5. Способ по п.1, отличающийся тем, что вводят во внутреннюю полость при обработке изделий в виде емкостей и труб меньшие по габаритным размерам и аналогичные по форме изделия, не взаимодействующие с элементным фтором, внутренние объемы которых герметизируют таким образом, что расстояние между поверхностями обрабатываемого и вводимого во внутреннюю полость изделия изменяется в диапазоне от 2 до 30 мм.
6. Способ по п.1, отличающийся тем, что изделия, не вступающие в химические реакции с элементным фтором, изготавливают из металлов и их сплавов, фторполимеров, поверхностно фторированных полимеров и эластомеров.
7. Способ по п.1, отличающийся тем, что в качестве инертного газа используют гелий, азот, или аргон, или их смеси.
8. Способ по п.1, отличающийся тем, что в качестве растворителя используют пентан, гексан, этанол или тетрахлорид углерода.